(57)【要約】【課題】電気抵抗変動が抑制され、安定した電気抵抗特性を示す帯電ロールを提供する。【解決手段】軸体１と、その外周に形成された導電性弾性体層２と、上記導電性弾性体層２の外周に形成された抵抗調整層３と、上記抵抗調整層３の外周に形成された保護層４とを備え、上記抵抗調整層３が、下記の（Ａ）〜（Ｃ）を必須成分とする半導電性ゴム組成物によって形成されている。（Ａ）ゴム材料。（Ｂ）粒子表面にシリカが固定され、さらにその外周がシランカップリング剤でコーティングされた電子導電性粒子。（Ｃ）絶縁性粒子。【選択図】図１
2007178752.tif 000002
【特許請求の範囲】
【請求項１】
軸体と、その外周に形成された導電性弾性体層と、上記導電性弾性体層の外周に形成された抵抗調整層と、上記抵抗調整層の外周に形成された保護層とを備えた帯電ロールであって、上記抵抗調整層が、下記の（Ａ）〜（Ｃ）を必須成分とする半導電性ゴム組成物によって形成されていることを特徴とする帯電ロール。
（Ａ）ゴム材料。
（Ｂ）粒子表面にシリカが固定され、さらにその外周がシランカップリング剤でコーティングされた電子導電性粒子。
（Ｃ）絶縁性粒子。
【請求項２】
上記電子導電性粒子が、カーボンブラック、金属粉末、導電性金属酸化物、グラファイトおよびカーボン繊維からなる群から選択される少なくとも一つである請求項１記載の帯電ロール。
【請求項３】
上記（Ｃ）の絶縁性粒子が、シランカップリング剤でコーティングされたものである請求項１または２記載の帯電ロール。
【請求項４】
上記シランカップリング剤が、テトラスルフィドシランである請求項１〜３のいずれか一項に記載の帯電ロール。
【発明の詳細な説明】
【技術分野】
【０００１】
本発明は、複写機，プリンター，ファクシミリ等の電子写真装置に用いられる帯電ロールに関するものである。
【背景技術】
【０００２】
一般に、電子写真複写機による複写は、軸中心に回転する感光ドラムに、原稿像を静電潜像として形成し、これにトナーを付着させてトナー像を形成した後、このトナー像を複写紙に転写することにより行われるようになっている。なお、上記静電潜像は、予め感光ドラム表面を帯電させ、この帯電部分に対して原稿像を、光学系を介して投射し、光の当たった部分の帯電を打ち消すことにより形成される。そして、上記静電潜像の形成に先立って感光ドラム表面を帯電させる方式としては、近年、帯電ロールを感光ドラム表面に直接接触させる方式（接触帯電方式）が多く採用されている。
【０００３】
上記接触帯電方式に用いられる帯電ロールとしては、例えば、軸体の外周に、導電剤を含む特殊な発泡体からなる最内層と、中間層と、最外層とが、この順で形成されたものが知られている（例えば、特許文献１参照）。
【０００４】
また、軸体の外周に、導電性弾性体層と、抵抗調整層と、保護層とを備えた帯電ロールにおいて、上記抵抗調整層を、（Ａ）ゴム材料と、（Ｂ）シリカが表面に固定された電子導電性粒子と、（Ｃ）絶縁性粒子とを必須成分とする半導電性ゴム組成物で形成したもの（例えば、特許文献２参照）が提案されており、特に、上記抵抗調整層に、シランカップリング剤を配合すると、より優れた電気抵抗特性が得られることが記載されている。
【特許文献１】特開２０００−７５６００公報
【特許文献２】特開２００４−１５１４９８公報
【発明の開示】
【発明が解決しようとする課題】
【０００５】
しかしながら、上記特許文献２の帯電ロールにおいて、上記抵抗調整層にシランカップリング剤を配合したものは、優れた電気抵抗特性を示しうるが、製造条件や加工履歴によっては、抵抗調整層の抵抗が大きく変動し、帯電ロールの電気抵抗特性がかえって不安定になり画像不良等を招くおそれがあることが判明した。そこで、このような電気抵抗変動を抑制し、安定した電気抵抗特性を示す帯電ロールを提供することが強く望まれている。
【０００６】
本発明は、このような事情に鑑みなされたもので、電気抵抗変動が抑制され、安定した電気抵抗特性を示す帯電ロールの提供をその目的とする。
【課題を解決するための手段】
【０００７】
上記の目的を達成するため、本発明は、軸体と、その外周に形成された導電性弾性体層と、上記導電性弾性体層の外周に形成された抵抗調整層と、上記抵抗調整層の外周に形成された保護層とを備えた帯電ロールであって、上記抵抗調整層が、下記の（Ａ）〜（Ｃ）を必須成分とする半導電性ゴム組成物によって形成されている帯電ロールを第１の要旨とする。
（Ａ）ゴム材料。
（Ｂ）粒子表面にシリカが固定され、さらにその外周がシランカップリング剤でコーティングされた電子導電性粒子。
（Ｃ）絶縁性粒子。
【０００８】
また、本発明は、そのなかでも、特に、上記電子導電性粒子が、カーボンブラック、金属粉末、導電性金属酸化物、グラファイトおよびカーボン繊維からなる群から選択される少なくとも一つである帯電ロールを第２の要旨とする。
【０００９】
さらに、本発明は、それらのなかでも、特に、上記（Ｃ）の絶縁性粒子が、シランカップリング剤でコーティングされたものである帯電ロールを第３の要旨とし、そのなかでも、特に、上記シランカップリング剤が、テトラスルフィドシランである帯電ロールを第４の要旨とする。
【００１０】
すなわち、本発明者らは、前記課題を解決すべく、抵抗調整層用材料を中心に鋭意研究を重ねた。その結果、ゴム材料と、シリカが表面に固定された電子導電性粒子と、絶縁性粒子とを必須成分とする半導電性ゴム組成物に、単に、シランカップリング剤を配合するのではなく、上記シリカ固定電子導電性粒子の外周を、予めシランカップリング剤でコーティングしたものを用いると、マトリクス成分であるゴム材料と、電子導電性粒子表面のシリカとが、シランカップリング剤を介して化学結合によって固定されるため、混練や押出等の加工履歴による電子導電性粒子の移動が制限され、電気抵抗変動が抑制されることを見いだし、本発明に到達した。
【発明の効果】
【００１１】
本発明の帯電ロールは、軸体と、その外周に形成された導電性弾性体層と、上記導電性弾性体層の外周に形成された抵抗調整層と、上記抵抗調整層の外周に形成された保護層とを備え、上記抵抗調整層が、ゴム材料（Ａ成分）と、外周がシランカップリング剤でコーティングされた、シリカ固定電子導電性粒子（Ｂ成分）と、絶縁性粒子（Ｃ成分）とを必須成分とする半導電性ゴム組成物によって形成されている。このため、マトリクス成分であるゴム材料と、電子導電性粒子表面のシリカとが、シリカの上にコーティングされたシランカップリング剤を介して、化学結合によってしっかりと固定され、混練や押出等の加工履歴による電子導電性粒子の移動が制限されたものとなる。したがって、従来は、どうしても加工履歴によって電子導電性粒子が移動し凝集して電気抵抗にばらつきが生じていたのに対し、本発明の帯電ロールは、電気抵抗変動が抑制され、電気抵抗特性がきわめて安定したものとなる。また、ピンホールリークによる画像の滲み等を防止することができ、良好な画像を得ることができる。
【００１２】
なお、上記（Ｂ）に用いられる電子導電性粒子として、カーボンブラック、金属粉末、導電性金属酸化物、グラファイトおよびカーボン繊維からなる群から選択される少なくとも一つを用いると、特に、電子導電性粒子の分散性と導電性に優れたものとなる。
【００１３】
また、上記（Ｃ）の絶縁性粒子として、シランカップリング剤でコーティングされたものを用いると、さらに電気抵抗変動が抑制され、より電気抵抗特性が安定したものとなる。
【００１４】
そして、上記シランカップリング剤として、テトラスルフィドシランを用いると、とりわけ、ゴム材料とシリカ固定電子導電性粒子とを強固に固定することができるため、電気抵抗特性をさらに安定させることができる。
【発明を実施するための最良の形態】
【００１５】
つぎに、本発明を実施するための最良の形態について説明する。ただし、本発明は、この実施の形態に限られるものではない。
【００１６】
図１は、本発明の帯電ロールの一実施の形態を示している。この帯電ロールは、軸体１の外周面に沿って導電性弾性体層２が形成され、上記導電性弾性体層２の外周面に抵抗調整層３が形成され、さらに上記抵抗調整層３の外周面に保護層４が形成された構成になっている。
【００１７】
上記軸体１としては、特に限定されるものではなく、例えば、金属製の中実体からなる芯金や、内部を中空にくり抜いた金属製の円筒体等が用いられる。そして、その金属材料としては、ステンレス、アルミニウム、鉄にメッキを施したもの等があげられる。
【００１８】
上記軸体１の外周面に形成される導電性弾性体層２用材料としては、特に限定されるものではなく、例えば、ポリノルボルネンゴム、エチレン−プロピレン−ジエンゴム（ＥＰＤＭ）、アクリロニトリル−ブタジエンゴム（ＮＢＲ）、水素化アクリロニトリル−ブタジエンゴム（Ｈ−ＮＢＲ）、スチレン−ブタジエンゴム（ＳＢＲ）、ブタジエンゴム（ＢＲ）、イソプレンゴム（ＩＲ）、天然ゴム（ＮＲ）等があげられ、単独でもしくは２種以上併せて用いられる。また、導電性付与のため、カーボンブラック、グラファイト、チタン酸カリウム、酸化鉄、ｃ−ＴｉＯ2 、ｃ−ＺｎＯ、ｃ−ＳｎＯ2 、イオン導電剤（四級アンモニウム塩、ホウ酸塩、界面活性剤等）等の従来公知の導電剤が、上記材料中に適宜添加される。さらに、必要に応じて、発泡剤、架橋剤、架橋促進剤、オイル等を適宜添加してもよい。  
【００１９】
なお、上記導電性弾性体層２用材料は、通常、それによって形成される導電性弾性体層２の体積抵抗率が、およそ１０1 〜１０6 Ω・ｃｍの範囲内となるよう、適宜調製される。
【００２０】
上記導電性弾性体層２の外周面に形成される抵抗調整層３用材料としては、下記の（Ａ）〜（Ｃ）を必須成分とする特殊な半導電性ゴム組成物が用いられる。
（Ａ）ゴム材料。
（Ｂ）粒子表面にシリカが固定され、さらにその外周がシランカップリング剤でコーティングされた電子導電性粒子。
（Ｃ）絶縁性粒子。
【００２１】
まず、（Ａ）成分であるゴム材料としては、特に限定されるものではなく、例えば、アクリロニトリル−ブタジエンゴム（ＮＢＲ）、エピクロルヒドリンゴム、アクリルゴム等があげられ、これらは単独でもしくは２種以上併せて用いられる。
【００２２】
つぎに、上記（Ｂ）成分である、粒子表面にシリカが固定され、さらにその外周がシランカップリング剤でコーティングされた電子導電性粒子（処理済電子導電性粒子）は、所定の処理により電子導電性粒子の表面にシリカを固定し、さらに、その外周を、シランカップリング剤でコーティングしたものである。
【００２３】
上記（Ｂ）成分に用いる電子導電性粒子としては、特に限定されるものではなく、例えば、ＦＥＦ，ＳＲＦ，ケッチェンブラック，アセチレンブラック等のカーボンブラックや、金属粉末、Ｃ−ＴｉＯ2 ，Ｃ−ＺｎＯ等の導電性金属酸化物、グラファイト、カーボン繊維等があげられる。そして、これらは単独でもしくは２種以上併せて用いられる。そして、これらの電子導電性粒子は、およそ１×１０1 Ω・ｃｍ以下の体積抵抗値を示し、かつ、およそ１２０μｍ以下の平均粒子径を示すものが好適に用いられる。
【００２４】
上記電子導電性粒子の表面にシリカを固定する方法としては、例えば、つぎのような方法をあげることができる。すなわち、まず、カーボンブラック等の電子導電性粒子を水中に分散させ、分散剤（例えば、メタノール、各種界面活性剤）を添加して均一なスラリーとする。つぎに、このスラリーをｐＨ６以上、好ましくはｐＨ１０〜１１に調節し、温度７０℃以上、好ましくは８５〜９５℃に保ちながら、けい酸ナトリウムを加水分解させ、電子導電性粒子表面に無定形シリカを付着または沈着させる。これによって、粒子表面にシリカが固定された電子導電性粒子を得ることができる。
【００２５】
なお、上記シリカ固定電子導電性粒子におけるシリカ（Ｓｉ）の固定量は、シリカ固定電子導電性粒子全体に対するシリカの含有量が１〜１５重量％の範囲内となるよう設定することが好ましく、特に好ましくは３〜１０重量％の範囲内である。すなわち、上記シリカ量が１重量％未満であると、その外周にシランカップリング剤をコーティングした状態において、マトリクス成分であるゴム材料との親和性が少なくなる傾向がみられ、逆に１５重量％を超えると、導電性への効果が減少する傾向がみられるからである。
【００２６】
また、上記シリカ固定電子導電性粒子の平均粒径は、０．０１〜０．８μｍの範囲内が好ましく、特に好ましくは０．０２〜０．５μｍの範囲内である。すなわち、上記範囲を外れると、電子導電性粒子の分散性が悪くなるおそれがあるからである。
【００２７】
そして、上記シリカ固定電子導電性粒子の外周を、さらにシランカップリング剤でコーティングする方法としては、例えば、つぎのような方法をあげることができる。すなわち、まず、上記シリカ固定電子導電性粒子と、シランカップリング剤と、低沸点溶剤（メチルエチルケトン、メチルイソブチルケトン、アセトン等）とを適宜の割合で配合し、ヘンシェルミキサー等で撹拌する。そして、シリカ固定電子導電性粒子の外周に、均一にシランカップリング剤を付着させた状態で乾燥することにより、（Ｂ）成分の処理済電子導電性粒子を得ることができる。
【００２８】
上記シランカップリング剤としては、特に限定されるものではないが、γ−メルカプトプロピルトリメトキシシランといったメルカプタン系のシランカップリング剤や、テトラスルフィドシラン，ジスルフィドシランといったポリスルフィド系のシランカップリング剤等が、好ましく用いられる。そして、これらは単独でもしくは２種以上併せて用いられる。なかでも、ゴム材料や絶縁性粒子やシリカに対する結合性に優れる点で、テトラスルフィドシランが、特に好ましく用いられる。
【００２９】
また、上記シランカップリング剤のコーティング量は、シリカ固定電子導電性粒子１００重量部（以下、「部」と略す）に対し、３〜８部に設定することが好適である。すなわち、シランカップリング剤のコーティング量が、上記の範囲よりも少ないと、シリカとゴム材料とを固定する効果が不充分となるおそれがあり、逆に、上記の範囲よりも多いと、苛酷条件で保管した場合、過剰なシランカップリング剤が表面にブリードするおそれがあるからである。
【００３０】
そして、上記（Ｂ）成分の配合割合は、前記（Ａ）成分であるゴム材料１００部に対し、３０〜１００部の範囲に設定することが、所望の半導電特性を得る上で好ましく、より好ましくは４０〜７０部の範囲である。
【００３１】
また、前記（Ｃ）成分である絶縁性粒子としては、その体積抵抗値が、およそ１×１０10Ω・ｃｍ以上であり、かつ、その平均粒子径が、およそ０．０１〜４０μｍの範囲内にあるものであれば、特に限定されるものではなく、例えば、シリカ、炭酸カルシウム、マイカ、クレー等があげられる。そして、これらは単独でもしくは２種以上併せて用いられる。
【００３２】
そして、上記（Ｃ）成分の配合割合は、上記（Ａ）のゴム材料１００部に対し、１０〜１００部の範囲に設定することが、抵抗調整層３において、電子導電性粒子を均一に分散する上で好ましく、より好ましくは３０〜７０部の範囲である。
【００３３】
なお、上記（Ｃ）成分である絶縁性粒子の一部もしくは全部を、前記（Ｂ）成分と同様、シランカップリング剤でコーティングした絶縁性粒子で置き換えることができる。その場合、シランカップリング剤の種類、コーティング方法は、（Ｂ）成分の場合と同様である。ただし、上記（Ｃ）成分である絶縁性粒子のコーティングに用いるシランカップリング剤と、（Ｂ）成分に用いるシランカップリング剤の種類は、必ずしも同一にする必要はなく、それぞれ別々に、シランカップリング剤によるコーティングを行うことができる。もちろん、両者を、同一のシランカップリング剤を用いて一工程で同時にコーティングすると、処理工程が簡単となり、好ましい。
【００３４】
そして、上記抵抗調整層３用材料には、上記（Ａ）〜（Ｃ）の各成分に加え、加硫剤、加硫促進剤、帯電防止剤、亜鉛華，ステアリン酸といった各種助剤等を、必要に応じて配合してもよい。
【００３５】
また、導電性付与のために、上記（Ｂ）成分とともに、シリカ処理していない通常の電子導電性粒子を併用しても差し支えない。
【００３６】
そして、これらの各成分を混練することによって得られる抵抗調整層３用材料は、それにより形成される抵抗調整層３の体積抵抗率が、およそ１０5 〜１０11Ω・ｃｍの半導電領域内となるよう、適宜調製される。
【００３７】
つぎに、上記抵抗調整層３の外周面に形成される保護層４用材料としては、特に限定されるものではなく、例えば、Ｎ−メトキシメチル化ナイロン等のポリアミド系樹脂、フッ素樹脂、アクリル樹脂、ウレタン樹脂，シリコーン樹脂等があげられ、単独でもしくは２種以上併せて用いられる。また、導電性付与のため、カーボンブラック等の従来公知の導電剤が、上記材料中に適宜添加される。
【００３８】
なお、上記保護層４用材料は、それにより形成される導電性弾性体層２の体積抵抗率が、およそ１０7 〜１０13Ω・ｃｍの範囲内となるよう、適宜調製される。
【００３９】
本発明の帯電ロールは、例えば、つぎのようにして作製することができる。すなわち、まず、前記導電性弾性体層２用の各成分をニーダーやロール等の混練機を用いて混練し、導電性弾性体層２用材料を調製する。また、前記抵抗調整層３用の各成分を、バンバリーミキサーまたはニーダーにより混練したあと、ロールを用いて混練し、抵抗調整層３用材料（コンパウンド）を調製する。さらに、前記保護層４用材料をＭＥＫ等の有機溶剤に溶解し、サンドミル等で分散することにより、保護層４用材料（コーティング液）を作製する。
【００４０】
ついで、軸体１の外周面に接着剤を塗布し、この表面に、上記導電性弾性体層２用材料および抵抗調整層３用材料を、押出機を用いて共押出成形する。そして、これを金型内で同時架橋を行い、軸体１の外周面に導電性弾性体層２が形成され、この導電性弾性体層２の外周面に抵抗調整層３が形成されてなるロールを作製する。さらに、上記抵抗調整層３の外周面に、上記保護層４用材料であるコーティング液を、ロールコーティング法、スプレーコーティング法、ディッピング法等により塗布し、乾燥した後、所定の条件で加熱架橋を行い、所定厚みの保護層４を形成する。このようにして、導電性弾性体層２の外周面に抵抗調整層３が形成され、さらにその外周面に保護層４が形成された三層構造の帯電ロール（図１参照）を作製することができる。
【００４１】
また、本発明の帯電ロールは、つぎのようにして作製してもよい。すなわち、まず、軸体１をセットした金型内に導電性弾性体層２用材料を充填し、これを加熱架橋させ、軸体１の外周面にあらかじめ導電性弾性体層２を形成する。ついで、上記導電性弾性体層２の表面に、溶剤に溶解した抵抗調整層３用材料（コーティング液）を、ロールコーティング法、スプレーコーティング法、ディッピング法等により塗布し、乾燥した後、所定の条件で加熱架橋を行うことにより、導電性弾性体層２の外周面に抵抗調整層３を形成する。つぎに、上記抵抗調整層３の外周面に、上記保護層４用材料であるコーティング液を、ロールコーティング法、スプレーコーティング法、ディッピング法等により塗布し、乾燥した後、所定の条件で加熱架橋を行い、所定厚みの保護層４を形成する。このようにして、導電性弾性体層２の外周面に抵抗調整層３が形成され、さらにその外周面に保護層４が形成された三層構造の帯電ロール（図１参照）を作製することもできる。
【００４２】
このようにして得られる本発明の帯電ロールは、上記抵抗調整層３が、ゴム材料（Ａ成分）と、外周がシランカップリング剤でコーティングされたシリカ固定電子導電性粒子（Ｂ成分）と、絶縁性粒子（Ｃ成分）とを必須成分とする特殊な半導電性ゴム組成物によって形成されているため、マトリクス成分であるゴム材料と、電子導電性粒子表面のシリカとが、外周にコーティングされたシランカップリング剤を介して、化学結合によってしっかりと固定され、混練や押出等の加工履歴による電子導電性粒子の移動が制限されたものとなる。したがって、本発明の帯電ロールは、電気抵抗変動が抑制され、電気抵抗特性がきわめて安定したものとなる。また、ピンホールリークによる画像の滲み等を防止することができ、良好な画像を得ることができる。
【００４３】
ちなみに、シランカップリング剤としてテトラスルフィドシランを用いた場合における、ゴム材料とシリカとの反応機構を、図２に模式的に示す。まず、図２（ａ）に、電子導電性粒子表面に固定されたシリカの化学式と、シランカップリング剤であるテトラスルフィドシランの化学式を示す。そして、シリカ固定電子導電性粒子の表面にシランカップリング剤をコーティングした状態を、図２（ｂ）に示す。５は電子導電性粒子である。この状態では、シリカとシランカップリング剤とが化学結合し、各電子導電性粒子５が、シリカとシランカップリング剤とを介して固定されていることがわかる。
【００４４】
この状態で、（Ａ）成分であるゴム粒子や（Ｃ）成分である絶縁粒子とともに混練され加硫された状態を、図２（ｃ）に示す。これにより、各電子導電性粒子５が、シリカとシランカップリング剤とを介して、ゴム粒子の分子鎖に固定され、その動きが規制されていることがわかる。
【００４５】
なお、本発明の帯電ロールにおいて、各層２〜４の厚みは、特に限定はないが、上記導電性弾性体層２の厚みは、通常、１〜１０ｍｍの範囲内に設定され、好ましくは２〜４ｍｍの範囲内であり、上記抵抗調整層３の厚みは、通常、１０〜１０００μｍの範囲内に設定され、好ましくは２０〜７００μｍの範囲内である。また、上記保護層４の厚みは、１〜５０μｍの範囲内に設定するのが好ましく、特に好ましくは３〜３０μｍの範囲内である。
【００４６】
また、先に述べたように、上記導電性弾性体層２の体積抵抗率は、通常、１０1 〜１０6 Ω・ｃｍの範囲内に設定され、上記抵抗調整層３の体積抵抗率は、通常、１０5 〜１０11Ω・ｃｍの範囲内に設定され、上記保護層４の体積抵抗率は、通常、１０7 〜１０13Ω・ｃｍの範囲内に設定される。
【００４７】
なお、本発明の帯電ロールは、図１に示す三層構造に限定されるものではなく、例えば、上記導電性弾性体層２と抵抗調整層３との間に、軟化剤移行防止層や接着剤層等を、必要に応じ設けることにより、四層以上の層構造としても差し支えない。
【実施例】
【００４８】
つぎに、実施例について比較例と併せて説明する。
【００４９】
〔実施例１〕
〔導電性弾性体層用材料の調製〕
ＥＰＤＭ（三井化学社製、ＥＰＴ４０４５）１００部と、カーボンブラック（ケッチェンブラックＥＣ）２０部と、酸化亜鉛５部と、ステアリン酸１部と、プロセスオイル（出光石油化学社製、ダイアナプロセスＰＷ３８０）３０部と、ジニトロソペンタメチレンテトラミン（発泡剤）１５部と、硫黄１部と、ジベンゾチアゾールジスルフィド（架橋促進剤）２部と、テトラメチルチウラムモノサルファイド（架橋促進剤）１部とを配合して、ロールを用いて混練して、導電性弾性体層用材料を調製した。
【００５０】
〔処理済カーボンブラックの作製〕
（１）カーボンブラック表面へのシリカ固定
カーボンブラック（三菱化学社製、ＭＡ１００）を５００部計り取り、メタノールと水の混合溶液〔メタノール：水＝１：９（重量比）〕１０００部で湿潤させ、さらに４０００部の水を加えスチールボールを充填したアトライターで均一で粘稠なスラリーになるまで充分に分散させた。つぎに、スラリーを篩を通してスチールボールと分離し、水１０，０００部に相当する容量まで希釈した。そして、スラリーを９０℃に加熱した後、水酸化ナトリウム溶液の添加により、ｐＨを１０．０に調節した。つぎに、下記の２種類の溶液（イ）および（ロ）を、別個に調製した。
（イ）３号けい酸ナトリウム溶液１６７部を、水１０００部に相当する容量まで水で希釈したもの。
（ロ）２．５０％硫酸溶液１０００部。
【００５１】
その後、上記ｐＨを１０．０に調節したスラリーに、（イ）の希釈けい酸ナトリウム溶液５０部を３０秒以内で加え、スラリーのｐＨを１１．０に調節した。このｐＨに保ったまま１０分間攪拌を続けた後、（ロ）の硫酸溶液５０部を３０秒以内で加え、スラリーのｐＨを８．５に調節した。この添加方法を２０回繰り返し、（イ）、（ロ）の両液を添加し終えた。さらに１時間攪拌を続け、希硫酸を加えｐＨを６．５〜７．０に調節した。スラリーを濾過し、可溶性塩がなくなるまで洗浄し乾燥することにより、シリカ固定カーボンブラック（Ｓｉ含有量１０重量％）を作製した。
【００５２】
（２）シリカ固定カーボンブラックへのシランカップリング剤コーティング
上記シリカ固定カーボンブラック１００部に対し、シランカップリング剤であるテトラスルフィドシラン（日本ユニカー社製、Ａ−１２８９）６．４８部、低沸点溶剤であるアセトンを４０部配合し、ヘンシェルミキサーにより撹拌し、乾燥することにより、外周がテトラスルフィドシランでコーティングされたシリカ固定カーボンブラック（処理済カーボンブラック）を得た。
【００５３】
〔抵抗調整層用材料の調製〕
ＮＢＲ（日本ゼオン社製、ニポールＤＮ３３３５）１００部と、上記処理済カーボンブラック４５部と、シリカ（日本シリカ社製、ニプシールＥＲ）２０部と、マイカ（レプコ社製、レプコマイカＭ−ＸＦ）３０部とを、ニーダーにより混練した後、さらに、ロールを用いて混練し、抵抗調整層用材料（コンパウンド）を調製した。
【００５４】
〔保護層用材料の調製〕
フッ素変性アクリレート樹脂（大日本インキ社製、ディフェンサＴＲ２３０Ｋ）５０部と、フッ素化オレフィン系樹脂（アトフィナジャパン社製、カイナーＳＬ）５０部と、導電性酸化チタン（石原テクノ社製、タイペークＥＴ−３００Ｗ）１００部とを、ＭＥＫ２００部に溶解し、これらをサンドミルを用いて分散して、保護層用材料を調製した。
【００５５】
〔帯電ロールの作製〕
直径６ｍｍの金属製シャフトからなる芯金を用意し、この外周面に接着剤を塗布した後、この表面に、上記導電性弾性体層用材料および抵抗調整層用材料を、押出機を用いて共押出成形した。そして、これを金型内で同時架橋、発泡を行い、芯金の外周面に導電性弾性体層（厚み２．５ｍｍ）が形成され、この導電性弾性体層の外周面に抵抗調整層（厚み５００μｍ）が形成されてなるロールを作製した。続いて、上記抵抗調整層の外周面に、上記保護層用材料をロールコーティング法により塗布し、乾燥した後、１５０℃×６０分の条件で加熱架橋を行い、保護層（厚み６μｍ）を形成し、これにより、目的とする三層構造の帯電ロールを得た。
【００５６】
〔実施例２〜６、比較例１〜３〕
後記の表１〜表３に示すように、抵抗調整層用材料を変えた。それ以外は、上記実施例１と同様にして、５種類の実施例品と、３種類の比較例品とを得た。
【００５７】
上記実施例１〜６、比較例１〜３の各帯電ロールについて、下記の基準に従い、各特性の評価を行った。これらの結果を、後記の表１〜表３に併せて示す。
【００５８】
〔周方向抵抗バラツキ〕
周方向抵抗バラツキは、図３に示すような装置を用いて、金属ロール電極法によりロール電気抵抗を測定することにより算出した。すなわち、まず、ステンレス製の金属ロール１０上に、試料である帯電ロール１１を接触させ、帯電ロール１１の両端を、それぞれ荷重５００ｇ（４．９Ｎ）で押圧し、この状態で帯電ロール１１の一端に、交流電圧：３００Ｈｚ  ５００Ｖｐｐ、直流電圧：−２００Ｖの電圧を印加した。そして、その状態で、上記帯電ロール１１を回転させ、帯電ロール１１における電気抵抗の直流成分を測定し、そのデータをもとに、下記の式（１）に従い、周方向抵抗バラツキ（Ｘ）を算出した。
【００５９】
【数１】
2007178752.tif 000003
【００６０】
なお、上記式（１）において、Ｒｍａｘはロール電気抵抗の最大値であり、Ｒｍｉｎはロール電気抵抗の最小値であり、Ｒａはロール電気抵抗の平均値である。そして、上記Ｘが、６０％以下のものを◎、６０％を超え７０％以下のものを○、７０％を超え８０％以下のものを△、８０％を超えるものを×として評価した。
【００６１】
〔画像滲み〕
各帯電ロールを市販のレーザープリンター（日本ヒューレットパッカード社製、レーザージェット４Ｌ）に組み込み、その一方で、上記レーザープリンターにおける感光ドラム表面上に、針等で直径：０．２ｍｍのピンホールを設けた。そして、１５℃×１０％ＲＨ環境下において、白画像を出力し、上記感光ドラム上のピンホールによって形成される画像の評価を行なった。そして、上記ピンホールに対する、実際に出力される画像上の滲み直径の比率を求め、画像滲みの評価を行った。すなわち、上記比率が１．４未満であるものを◎、１．４以上１．８未満であるものを○、１．８以上２．２未満であるものを△、２．２以上であるものを×として評価した。
【００６２】
【表１】
2007178752.tif 000004
【００６３】
【表２】
2007178752.tif 000005
【００６４】
【表３】
2007178752.tif 000006
【００６５】
上記の結果から、実施例品は、その抵抗調整層中の電子導電性粒子（シランカップリング剤によってコーティングされたシリカ固定電子導電性粒子）の分散性が優れ、電気抵抗のバラツキが小さく、滲みの殆どない良好な複写画像が得られることがわかる。特に、実施例１品は、抵抗調整層用材料として、電子導電性粒子表面に固定されるシリカ量、その外周にコーティングされるシランカップリング剤量、そして、ゴム材料に対する（Ｂ）成分の配合割合の全てが適正に設定されているため、シランカップリング剤およびシリカを介してなされるゴム材料と電子導電性粒子の固定が強固になっており、電気抵抗特性が非常に安定していることがわかる。また、実施例６品は、（Ｃ）成分の絶縁性粒子として、（Ｂ）成分と同様、シランカップリング剤をコーティングしたものを用いているため、さらに安定した電気抵抗特性を示すことがわかる。
【００６６】
これに対して、比較例１〜３品は、実施例品に比べ、その抵抗調整層中の電子導電性粒子の分散性が悪く、電気抵抗のバラツキがみられることがわかり、製品特性もあまり安定していない。さらに、複写画像における画像滲みも若干みられ、本発明で求められるレベルに達していないことがわかる。
【００６７】
なお、実施例１の抵抗調整層用材料と、比較例３の抵抗調整層用材料のそれぞれについて、練り時間による抵抗変動を、下記の方法にしたがって測定した。その結果を図４に示す。
【００６８】
〔練り時間による抵抗変動〕
抵抗調整層用材料（コンパウンド）調整時のロール混練時間を変更して（７分、９分、１１分）、実施例１、比較例３のそれぞれについて３種類の帯電ロールを作製した。そして、各帯電ロールの抵抗（Ω）を測定した。
【００６９】
図４の結果から、実施例１に用いた抵抗調整層用材料は、練り時間を長くしても、抵抗変動が少なく、加工履歴にかかわらず、電気抵抗特性が安定していることがわかる。
【００７０】
また、実施例１の帯電ロールと、比較例３の帯電ロールを、それぞれ２５００本量産し、直流電流値のバラツキ（％）の程度を度数分布グラフにしたものを、図５および図６に示す。これらの結果から、実施例１の帯電ロールは、バラツキの分布幅が狭く、しかもその値が小さい領域で分布しているため、量産しても製品の品質にバラツキが生じにくいことがわかる。
【図面の簡単な説明】
【００７１】
【図１】本発明の帯電ロールの一例を示す断面図である。
【図２】（ａ）〜（ｃ）は、いずれも本発明の抵抗調整層における構造の特長を模式的に説明する説明図である。
【図３】帯電ロールの電気抵抗の測定方法を示す説明図である。
【図４】抵抗調整層用材料の練り時間と抵抗変動の関係を示す線図である。
【図５】実施例１品の直流電流値のバラツキを示す度数分布グラフである。
【図６】比較例３品の直流電流値のバラツキを示す度数分布グラフである。
【符号の説明】
【００７２】
１  軸体
２  導電性弾性体層
３  抵抗調整層
４  保護層
【図１】
2007178752.tif 000007
【図２】
2007178752.tif 000008
【図３】
2007178752.tif 000009
【図４】
2007178752.tif 000010
【図５】
2007178752.tif 000011
【図６】
2007178752.tif 000012